(57)【特許請求の範囲】
【請求項１】
光学フイルムの少なくとも片面に、一般式（Ａ）；ＣＨ2 ＝Ｃ（Ｒ1 ）ＣＯＯＲ2 （式中、Ｒ1 は水素またはメチル基、Ｒ2 は炭素数２〜１４のアルキル基である）で表されるアクリル系単量体５０〜９８重量％と、このアクリル系単量体と共重合可能なイミド基含有単量体５０〜２重量％とのアクリル系共重合体を主成分とする光学フイルム用粘着剤を、設けたことを特徴とする液晶セル用の粘着剤層を有する光学フイルム。
【請求項２】
アクリル系共重合体において、共重合体を構成する単量体として、一般式（Ａ）で表わされるアクリル系単量体とこれと共重合可能なイミド基含有単量体のほかに、これらと共重合しうる他の単量体を３０重量％以下の割合で含む請求項１に記載の液晶セル用の粘着剤層を有する光学フイルム。
【請求項３】
イミド基含有単量体が、下記の一般式（Ｂ）；
ＨＣ＝ＣＨ
／      ＼
Ｏ＝Ｃ              Ｃ＝Ｏ
＼      ／
Ｎ
｜
Ｒ3 
（ただし、Ｒ3 は水素または１価の有機基である）
で表されるマレイミド化合物である請求項１または請求項２に記載の液晶セル用の粘着剤層を有する光学フイルム。
【請求項４】
イミド基含有単量体が、イタコンイミド化合物である請求項１または請求項２に記載の液晶セル用の粘着剤層を有する光学フイルム。
【請求項５】
イミド基含有単量体が、スクシンイミド化合物である請求項１または請求項２に記載の液晶セル用の粘着剤層を有する光学フイルム。
【請求項６】
液晶セルの表面に、請求項１〜５のいずれかに記載の液晶セル用の粘着剤層を有する光学フイルムを、少なくとも１種配置したことを特徴とする液晶表示装置。
【発明の詳細な説明】
【０００１】
【産業上の利用分野】
本発明は、主に光学フイルムと液晶セルのガラス基板との接着に有用なアクリル系粘着剤と、これを光学フイルムの少なくとも片面に設けてなる粘着剤層を有する光学フイルムと、さらにこの光学フイルムを液晶セルの表面に配置してなる液晶表示装置とに関するものである。
【０００２】
【従来の技術】
光学フイルムとしては、一般に、偏光板、たとえばヨウ素や二色性染料を偏光子として配向させた延伸ポリビニルアルコ―ルフイルムの両面をトリアセチルセルロ―スフイルムで積層接着した偏光板や、位相差板、たとえばポリカ―ボネ―トを延伸することにより位相差を発生させた位相差板などが用いられている。
【０００３】
これらの光学フイルムを液晶セルのガラス基板に接着することにより液晶表示板とすることが行われている。ガラス基板への光学フイルムの接着は、あらかじめ光学フイルムの一方または両方の面に粘着剤層を設けて、これをガラス基板に押し付けることにより行われるのが、通例である。粘着剤には、接着性、透明性、耐候性などの点ですぐれるアクリル系粘着剤が多用されている。
【０００４】
ところで、液晶表示装置が計測器、電子時計やテレビ、さらには車載用の機器などの種々の分野に普及して、過酷な条件下で使用される機会が増大するにつれて、光学フイルムと液晶セルとの粘着剤層を介した接着が高温多湿の雰囲気下での使用に十分に耐えることが要求されている。
【０００５】
【発明が解決しようとする課題】
しかるに、アクリル系粘着剤を用いた場合、高温多湿の雰囲気下で、粘着剤層と液晶セルとの界面で剥離が生じたり、視認を阻害するような気泡が発生するなどの不具合があり、上記の要求を必ずしも満足しない。
【０００６】
本発明は、上記の事情に鑑み、高温多湿の雰囲気下でも粘着剤層と液晶セルとの界面で剥離を生じたり気泡を発生することのない、耐熱性および耐湿性にすぐれた光学フイルム用のアクリル系粘着剤と、この粘着剤を用いてなる粘着剤層付き光学フイルムおよび液晶表示装置を提供することを目的としている。
【０００７】
【課題を解決するための手段】
本発明者らは、上記の目的に対し、鋭意検討した結果、まず、剥離と気泡発生の問題を解決するには、粘着剤層として、剥離を抑制しうる接着力の向上と、気泡の発生を阻止しうる弾性率の向上を図ればよいことを究明した。
【０００８】
ところが、弾性率の向上は通常接着面積の減少を招いて接着力を低下させるため、弾性率と接着力とを両立させることは困難であつた。また、被着体を下塗剤で表面処理して接着力を高める方法もあるが、表面処理が新たな発泡発生の要因となり、気泡発生の問題は克服されない。
【０００９】
そこで、本発明者らは、さらに検討をすすめた結果、アクリル系単量体と特定の単量体とからなるアクリル系共重合体が、接着力と弾性率のバランス特性にすぐれており、これを光学フイルムとガラス基板とを接着させるための粘着剤として用いると、高温多湿の雰囲気下での使用に耐えうる、つまり上記雰囲気下でも粘着剤層と液晶セルとの界面で剥離が生じたり気泡を発生することのない、耐熱性および耐湿性にすぐれた、信頼性の高い液晶表示装置が得られることを見い出し、本発明を完成するに至つたものである。
【００１０】
すなわち、本発明は、光学フイルムの少なくとも片面に、一般式（Ａ）；ＣＨ2 ＝Ｃ（Ｒ1 ）ＣＯＯＲ2 （式中、Ｒ1 は水素またはメチル基、Ｒ2 は炭素数２〜１４のアルキル基である）で表されるアクリル系単量体５０〜９８重量％と、このアクリル系単量体と共重合可能なイミド基含有単量体５０〜２重量％とのアクリル系共重合体を主成分とする光学フイルム用粘着剤を、設けたことを特徴とする液晶セル用の粘着剤層を有する光学フイルムに係るものである。
【００１１】
また、本発明は、液晶セルの表面に上記の液晶セル用の粘着剤層を有する光学フイルムを少なくとも１種配置したことを特徴とする液晶表示装置に係るものである。
【００１２】
【発明の構成・作用】
本発明における一般式（Ａ）で表わされるアクリル系単量体は、式中のＲ2 が、たとえば、エチル基、プロピル基、ブチル基、イソブチル基、イソアミル基、ヘキシル基、ヘプチル基、２−エチルヘキシル基、イソオクチル基、イソノニル基、イソデシル基などのアルキル基からなるアクリル酸またはメタクリル酸のエステルである。Ｒ2 の炭素数が２未満では、ガラス転移温度、いわゆるＴｇの高い材料となり、粘着剤としての濡れ性が低下し、初期接着性（タツク）が悪くなり、また１４を超えると、接着力に劣る問題がある。
【００１３】
このような一般式（Ａ）で表わされるアクリル系単量体は、単量体全体量の５０〜９８重量％、好ましくは６０〜９７重量％の範囲で、その１種または２種以上が用いられる。５０重量％未満となると、前記したアルキル基の炭素数が２未満である場合と同様に、Ｔｇの低い成分が少なくなりすぎて粘着剤としての性能を発揮できない。また、９８重量％を超えると、そのぶん後述するイミド基含有単量体の絶対量が不足し、接着性能を向上させることが難しくなる。
【００１４】
本発明におけるイミド基含有単量体としては、つぎの一般式（Ｂ）；
0003806157.tif 000002
（ただし、Ｒ3 は水素または１価の有機基である）
で表されるマレイミド化合物、イタコンイミド化合物、スクシンイミド化合物などが好ましく用いられ、その他シトラコンイミド化合物なども使用できる。
【００１５】
マレイミド化合物としては、一般式中のＲ3 が、水素（マレイミドそのもの）であるか、あるいはアルキル基、シクロアルキル基、アリル基、アラルキル基またはこれらの基にさらに官能基が導入された１価の有機基、たとえば、メチル基、エチル基、プロピル基、イソプロピル基、ブチル基、ヘキシル基、オクチル基、２−エチルヘキシル基、ラウリル基、シクロヘキシル基、フエニル基、メチルフエニル基、メトキシフエニル基、クロロフエニル基、ニトロフエニル基、カルボキシフエニル基、ヒドロキシフエニル基などであるものが挙げられる。
【００１６】
イタコンイミド化合物としては、Ｎ−メチルイタコンイミド、Ｎ−エチルイタコンイミド、Ｎ−ブチルイタコンイミド、Ｎ−オクチルイタコンイミド、Ｎ−２エチルヘキシルイタコンイミド、Ｎ−シクロヘキシルイタコンイミド、Ｎ−ラウリルイタコンイミド、Ｎ−オクチルイタコンイミドなどが挙げられる。
【００１７】
スクシンイミド化合物としては、Ｎ−（メタ）アクリロイルオキシメチレンスクシンイミド、Ｎ−（メタ）アクリロイル−２−オキシジメチレンスクシンイミド、Ｎ−（メタ）アクリロイル−６−オキシヘキサメチレンスクシンイミド、Ｎ−（メタ）アクリロイル−８−オキシオクタメチレンスクシンイミド、Ｎ−（メタ）アクリロイル−１０−オキシデカメチレンスクシンイミド、Ｎ−（メタ）アクリロイル−１２−オキシドデカメチレンスクシンイミド、Ｎ−（メタ）アクリロイル−２−メチル−３−オキシトリメチレンスクシンイミド、Ｎ−（メタ）アクリロイル−４−エチル−６−オキシヘキサメチレンスクシンイミドなどが挙げられる。また、Ｎ−（メタ）アクリロイル−１０−オキシデカメチレンフタルイミド、Ｎ−（メタ）アクリロイル−１２−オキシドデカメチレンフタルイミド、Ｎ−（メタ）アクリロイル−１４−オキシテトラデカメチレンフタルイミド、Ｎ−（メタ）アクリロイル−１６−オキシヘキサデカメチレンフタルイミド、Ｎ−（メタ）アクリロイル−１８−オキシオクタデカメチレンフタルイミド、Ｎ−（メタ）アクリロイル−２−メチル−３−オキシトリメチレンフタルイミド、Ｎ−（メタ）アクリロイル−４−エチル−６−オキシヘキサメチレンフタルイミド、Ｎ−（メタ）アクリロイル−１６−オキシヘキサデカメチレン−４−メチルフタルイミドなどが挙げられる。
【００１８】
これらのイミド基含有単量体は、単量体全体量の５０〜２重量％、好ましくは３０〜３重量％の範囲で、その１種または２種以上が用いられる。５０重量％を超えると、初期の接着性が損なわれ、２重量％未満では、高温多湿の雰囲気下での接着特性の改善効果が得られない。
【００１９】
本発明においては、上記の一般式（Ａ）で表わされるアクリル系単量体およびイミド基含有単量体のほかに、これらと共重合しうる他の単量体を使用することもできる。このような他の単量体は、単量体全体量の３０重量％以下、好ましくは２５重量％以下の範囲で、その１種または２種以上が用いられる。３０重量％を超えると、アクリル系としての性能を発現しにくくなつたり、粘着剤としての特性のバランスをとりにくくなる。
【００２０】
このような他の単量体としては、（メタ）アクリル酸、カルボキシエチルアクリレ―ト、イタコン酸、マレイン酸、クロトン酸などのカルボキシル基含有単量体、無水マレイン酸、無水イタコン酸などの酸無水物単量体、（メタ）アクリル酸２−ヒドロキシエチル、（メタ）アクリル酸２−ヒドロキシプロピルなどの水酸基含有単量体、（メタ）アクリル酸グリシジルなどのエポキシ基含有単量体などが好ましい。これらは、分子間架橋剤との反応でアクリル系共重合体を分子間反応させ、凝集力などの接着特性の向上に好結果をもたらすものである。
【００２１】
また、上記単量体のほか、２−アクリルアミド−２−メチルプロパンスルホン酸などのスルホン酸基含有単量体、２−ヒドロキシエチルアクリロイルホスフエイトなどのリン酸基含有単量体、（メタ）アクリルアミド、Ｎ−置換（メタ）アクリルアミドなどのアミド系単量体、酢酸ビニル、Ｎ−ビニルピロリドン、Ｎ−ビニルカルボン酸アミド類、スチレンなどのビニル系単量体、ジビニルベンゼンなどのジビニル系単量体、１，４−ブチルジ（メタ）アクリレ―ト、１，６−ヘキシルジ（メタ）アクリレ―トなどのジ（メタ）アクリレ―ト系単量体、（メタ）アクリル酸メチル、テトラヒドロフルフリル（メタ）アクリレ―ト、ポリエチレングリコ―ル（メタ）アクリレ―ト、ポリプロピレングリコ―ル（メタ）アクリレ―ト、フツ素（メタ）アクリレ―ト、シリコン（メタ）アクリレ―トなどの一般式（Ａ）で表わされるアクリレ―ト系単量体以外の（メタ）アクリル酸エステル系単量体なども用いられる。
【００２２】
さらに、多官能アクリレ―トなども必要に応じて使用される。たとえば、電子線などによる無架橋剤下での後架橋を行いたい場合に、ヘキサンジオ―ルジ（メタ）アクリレ―ト、（ポリ）エチレングリコ―ルジ（メタ）アクリレ―ト、（ポリ）プロピレングリコ―ルジ（メタ）アクリレ―ト、ネオペンチルグリコ―ルジ（メタ）アクリレ―ト、ぺンタエリスリト―ルジ（メタ）アクリレ―ト、トリメチロ―ルプロパントリ（メタ）アクリレ―ト、ペンタエリスリト―ルトリ（メタ）アクリレ―ト、ジペンタエリスリト―ルヘキサ（メタ）アクリレ―ト、その他エポキシ（メタ）アクリレ―ト、ポリエステル（メタ）アクリレ―ト、ウレタン（メタ）アクリレ―トなどが用いられる。
【００２３】
本発明においては、上記の一般式（Ａ）で表わされるアクリル系単量体およびイミド基含有単量体、またはこれらと上記の他の単量体とを、溶液重合法、乳化重合法、塊状重合法、懸濁重合法などの従来公知の重合法を用いて、常法により共重合させることにより、アクリル系共重合体を製造する。なお、塊状重合法の場合には、紫外線照射による重合方式が好ましく採用される。
【００２４】
上記の共重合に際しては、重合開始剤を、必要により重合原料（固形分）全体の０．００１〜５重量％の範囲で使用できる。このような重合開始剤としては、下記の各種の熱重合開始剤や光重合開始剤などが用いられる。また、乳化重合法では、過硫酸カリウム、過硫酸ンモニウム、過酸化水素などや、これらと還元剤とを併用したレドツク系開始剤も好ましく用いられる。
【００２５】
熱重合開始剤としては、過酸化ベンゾイル、ｔｅｒｔ−ブチルパ―ベンゾエ―ト、クメンヒドロパ―オキシド、ジイソプロピルパ―オキシジカ―ボネ―ト、ジ−ｎ−プロピルパ―オキシジカ―ボネ―ト、ジ（２−エトキシエチル）パ―オキシジカ―ボネ―ト、ｔｅｒｔ−ブチルパ―オキシネオデカノエ―ト、ｔｅｒｔ−ブチルパ―オキシピバレ―ト、（３，５，５−トリメチルヘキサノイル）パ―オキシド、ジプロピオニルパ―オキシド、ジアセチルパ―オキシドなどの有機過酸化物が挙げられる。また、２，２´−アゾビスイソブチロニトリル、２，２´−アゾビス（２−メチルブチロニトリル）、１，１´−アゾビス（シクロヘキサン−１−カルボニトリル）、２，２´−アゾビス（２，４−ジメチルバレロニトリル）、２，２´−アゾビス（２，４−ジメチル−４−メトキシバレロニトリル）、ジメチル−２，２´−アゾビス（２−メチルプロピオネ―ト）、４，４´−アゾビス（４−シアノバレリツク酸）、２，２´−アゾビス（２−ヒドロキシメチルプロピオニトリル）、２，２´−アゾビス〔２−（２−イミダゾリン−２−イル）プロパン〕などのアゾ系化合物も挙げられる。
【００２６】
光重合開始剤としては、４−（２−ヒドロキシエトキシ）フエニル（２−ヒドロキシ−２−プロピル）ケトン、α−ヒドロキシ−α，α´−ジメチルアセトフエノン、メトキシアセトフエノン、２，２−ジメトキシ−２−フエニルアセトフエノン、１−ヒドロキシシクロヘキシルフニルケトン、２−メチル−１−〔４−（メチルチオ）−フエニル〕−２−モルホリノプロパン−１などのアセトフエノン系開始剤；ベンゾインエチルエ―テル、ベンゾインイソプロピルエ―テルなどのベンゾインエ―テル系開始剤；ベンジルジメチルケタ―ルなどのケタ―ル系開始剤；ベンゾフエノン、ベンゾイル安息香酸、３，３´−ジメチル−４−メトキシベンゾフエノンなどのベンゾフエノン系開始剤；チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソンなどのチオキサンソン系開始剤；その他カンフア―キノン、ハロゲン化ケトン、アシルホスフイノキシド、アシルホスフオナ―トなどが挙げられる。
【００２７】
本発明の光学フイルム用粘着剤は、このようにして得られるアクリル系共重合体を主成分とし、これに必要により天然または合成の樹脂類、ガラス繊維、ガラスビ―ズ、金属粉、無機粉末などの充てん剤、顔料、着色剤などの添加剤、酸化防止剤などを、任意成分として含ませることができる。
【００２８】
また、この光学フイルム用粘着剤には、アクリル系共重合体を得たのちに、多官能のイソシアネ―ト化合物（たとえば、トリレンジイソシアネ―ト、トリメチロ―ルプロパントリレンジイソシアネ―ト、ジフエニルメタントリイソシアネ―トなど）、エポキシ化合物（たとえば、ポリエチレングリコ−ルジグリシジルエ−テル、トリメチロ−ルプロパントリグリシジルエ―テルなど）、メラミン樹脂、金属塩、金属キレ―ト化合物などで代表される公知の分子間架橋剤を加えて、架橋処理することもできる。分子間架橋剤の種類および配合量は、分子間架橋剤との反応に関与するアクリル系共重合体中の官能基の種類および含有量により、適宜選択することができる。そのほか、電子線照射などの活性光線による架橋処理を施してもよい。
【００２９】
本発明に適用される光学フイルムには、通例のものとして、偏光フイルムや位相差フイルムなどがある。偏光フイルムとしては、とくに限定されるものではないが、たとえば、ポリビニルアルコ―ル系フイルムないし部分ホルマ―ル化ポリビニルアルコ―ル系フイルム、エチレン−酢酸ビニル共重合体系ケン化フイルム、セルロ―ス系フイルムなどの親水性フイルムにヨウ素および／または二色染料を吸着配向させる方法、あるいはポリビニルアルコ―ル系フイルムを脱水処理してポリエンを形成させる方法などにより、得ることができる。また、位相差フイルムについても、とくに限定されるものではないが、たとえば、ポリカ―ボネ―ト系フイルムやポリビニルアルコ―ル系フイルムなどのプラスチツクフイルムを延伸したものなどが用いられる。
【００３０】
また、本発明では、このような偏光フイルムや位相差フイルムなどの片面または両面に光学的に透明な保護層を設けた光学フイルムが好ましく用いられる。この保護層としては、プラスチツクフイルムを接着剤、溶融、溶着などの手段で接着する方式、硬化性樹脂の塗工層を加熱、紫外線、電子線などの硬化手段で処理する方式などにより、形成することができる。上記のプラスチツクフイルムとしては、二酢酸セルロ―ス、三酢酸セルロ―スなどのセルロ―ス系樹脂フイルム、アクリル系樹脂フイルム、ポリカ―ボネ―ト系樹脂フイルム、ポリエステル系樹脂フイルム、ポリエ―テルスルホン系樹脂フイルム、ポリスルホン系樹脂フイルム、ポリイミド系樹脂フイルムなどが好ましく用いられる。
【００３１】
本発明においては、このような光学フイルムの少なくとも片面、好ましくは上記の如く形成された保護層面に、本発明の光学フイルム用粘着剤を設けることにより、粘着剤層を有する光学フイルムを得ることができる。その際、アクリル系共重合体の単量体組成などが異なる２種以上の光学フイルム用粘着剤を用いて、これらを光学フイルムの両面に別々に設けたり、あるいは両面または片面に積層して設けるようにしてもよい。
【００３２】
粘着剤の設け方としては、たとえば、トルエン、酢酸エチルなどの単独または混合溶剤を用い、アクリル系共重合体の濃度を１０〜４０重量％程度とした粘着剤溶液を、上記光学フイルム上に直接流延ないし塗布したのち、乾燥する方法がある。また、剥離剤で表面処理した薄葉体に上記の粘着剤溶液を塗布し乾燥したのち、上記光学フイルム上に転写する方法などを用いてもよい。
【００３３】
このようにして得られる粘着剤層を有する光学フイルムを、液晶セルの表面、主にガラス基板面に、粘着剤層を介して配置することにより、液晶表示装置を製造することができる。この際、粘着剤層を有する光学フイルムを２種以上積層してもよく、たとえば、粘着剤層を有する偏光フイルムを粘着剤を有する位相差フイルムを介して液晶セルの表面に配置する積層形態をとつてもよい。また、液晶表示装置は、光学フイルムと液晶セルとの間に粘着剤を直接塗着して、単層または積層構造の粘着剤層を設けるという方法で形成してもよい。
【００３４】
【発明の効果】
以上のように、本発明においては、アクリル系単量体とイミド基含有単量体とからなる接着力と弾性率のバランス特性にすぐれたアクリル系共重合体を主成分として用いたことにより、高温多湿の雰囲気下でも粘着剤層と液晶セルとの界面で剥離を生じたり気泡を発生することのない、耐熱性および耐湿性にすぐれた、信頼性の高いアクリル系粘着剤と、この粘着剤を用いてなる粘着剤層付き光学フイルムおよび液晶表示装置を提供することができる。
【００３５】
【実施例】
つぎに、本発明の実施例を記載して、より具体的に説明する。なお、以下において、部とあるのは重量部を意味する。
【００３６】
実施例１
冷却管、窒素導入管、温度計、撹拌装置を備えた反応容器に、アクリル酸ｎ−ブチル９４．９部、２−ヒドロキシエチルアクリレ―ト０．１部、シクロヘキシルマレイミド５部、重合開始剤として２，２´−アゾビスイソブチロニトリル０．３部を入れ、酢酸エチル中で窒素ガスの気流下６０℃で４時間、続いて７０℃で２時間共重合し、固形分濃度３０重量％のアクリル系共重合体溶液を得た。
【００３７】
この溶液に、アクリル系共重合体１００部あたり、分子間架橋剤としてトリメチロ―ルプロパントリレンジイソシアネ―ト２部を配合して、光学フイルム用粘着剤とした。また、この粘着剤を離型紙上に乾燥後の厚さが２０〜２５μｍとなるように塗布し、乾燥したのち、光学フイルム〔日東電工（株）製のＮＰＦ−Ｇ５２２０ＤＵ〕に転写して、粘着剤層を有する光学フイルムを作製した。さらに、この粘着剤層を有する光学フイルムを液晶セルのガラス基板面に上記粘着剤層を介して配置させることにより、液晶表示装置を作製した。
【００３８】
実施例２〜６
単量体混合物の組成を、表１および表２の如く変更した以外は、実施例１と同様にして、５種のアクリル系共重合体溶液を調製し、これらに実施例１と同様の分子間架橋剤を同量配合して、５種の光学フイルム用粘着剤を調製した。また、これらの粘着剤を用いて、実施例１と同様にして、粘着剤層を有する光学フイルムと液晶表示装置をそれぞれ作製した。なお、表１には、参考のために、実施例１の単量体混合物の組成をも併記した。
【００３９】
比較例１〜３
単量体混合物の組成を、表３の如く変更した以外は、実施例１と同様にして、３種のアクリル系共重合体溶液を調製し、これらに実施例１と同様の分子間架橋剤を同量配合して、３種の光学フイルム用粘着剤を調製した。また、これらの粘着剤を用いて、実施例１と同様にして、粘着剤層を有する光学フイルムと液晶表示装置をそれぞれ作製した。
【００４０】
【表１】
0003806157.tif 000003
【００４１】
【表２】
0003806157.tif 000004
【００４２】
【表３】
0003806157.tif 000005
【００４３】
上記の実施例１〜６および比較例１〜３において、光学フイルム用粘着剤の接着力を調べるため、別途、各例と同様の手法にて厚さ５０μｍとした粘着剤層を厚さ２５μｍのポリエステルフイルム上に形成した試験片を作製し、下記の要領にて、接着力試験を行つた。また、液晶表示装置の高温多湿雰囲気下での耐熱性および耐湿性を調べるため、別途、各例で作製した粘着剤層を有する光学フイルムをガラス板に対し５０℃、３Kg／cm2 の条件で接着させて試験片を作製し、下記の要領にて、耐熱性試験および耐湿性試験を行つた。これらの結果は、後記の表４に示されるとおりであつた。
【００４４】
＜接着力試験＞
試験片を幅２０mmに切断したのち、ガラス板に２Kgのゴムロ―ラを１往復させて圧着した。この圧着後、２３℃の雰囲気下で３０分間放置し、剥離速度３００mm／分の条件で１８０度剥離を行い、接着力を測定した。
【００４５】
＜耐熱性試験＞
試験片を９０℃で５００時間の放置試験に供して、気泡の発生状態を調べた。評価基準は、下記のとおりである。
◎  ：  気泡が認められない
○  ：  視認性に影響を及ぼさない気泡が認められる
×  ：  視認性に影響を及ぼす気泡が認められる
【００４６】
＜耐湿性試験＞
試験片を５０℃，９０％ＲＨで１，０００時間の放置試験に供して、剥離の状態を調べた。評価基準は、下記のとおりである。
◎  ：  剥離が認められない
○  ：  視認性に影響を及ぼさない剥離が認められる
×  ：  視認性に影響を及ぼす剥離が認められる
【００４７】
【表４】
0003806157.tif 000006
【００４８】
上記の表４の結果から明らかなように、本発明の実施例１〜６の光学フイルム用粘着剤は、比較例１〜３のものに比べて、大きな接着力を示し、かつ高温多湿の雰囲気下でも粘着剤層とガラス基板との界面で剥離を生じたり気泡を発生することのない、すぐれた耐熱性および耐湿性を示すことがわかる。